СПОСОБ ВТОРИЧНОГО ОХЛАЖДЕНИЯ ПРИ НЕПРЕРЫВНОЙ РАЗЛИВКЕ МЕТАЛЛОВ (ВАРИАНТЫ)

1. Способ вторичного охлаждения при непрерывной разливке металлов, включающий охлаждение поверхности вытягиваемого из кристаллизатора слитка водовоздушной смесью, получаемой путем распыления потока воды, содержащей поверхностно-активные вещества, потоком сжатого воздуха, и отсос отработанной водовоздушной смеси, отличающийся тем, что охлаждение поверхности вытягиваемого из кристаллизатора слитка осуществляют водовоздушной смесью с пониженным содержанием кислорода, получаемой путем подачи перед распылением потока воды в поток сжатого воздуха оксида углерода, и/или азота, и/или двуоксида углерода, и/или аргона и снижения концентрации кислорода в получаемой газовой смеси с 21% до 5-10%, при этом концентрация поверхностно-активных веществ в потоке воды составляет 0,001-0,01% от объема подаваемой для вторичного охлаждения воды.
2. Способ по п.1, отличающийся тем, что водовоздушная смесь содержит, об. ч.:
воздух
0,8
оксид углерода
0,2
3. Способ по п.1, отличающийся тем, что водовоздушная смесь содержит, об. ч.:
воздух
0,7
азот
0,3
4. Способ по п.1, отличающийся тем, что водовоздушная смесь содержит, об. ч.:
воздух
0,5
двуоксид углерода
0,5
5. Способ по п.1, отличающийся тем, что охлаждение поверхности слитка по малому радиусу осуществляют водовоздушной смесью, получаемой путем подачи в поток сжатого воздуха аргона, а охлаждение поверхности слитка по большому радиусу осуществляют водовоздушной смесью, получаемой путем подачи в поток сжатого воздуха азота.
6. Способ по п.5, отличающийся тем, что водовоздушная смесь, подаваемая по малому радиусу содержит, об. ч.:
воздух
0,88
аргон
0,12
а водовоздушная смесь, подаваемая по большому радиусу содержит, об. ч.:
воздух
0,67
азот
0,33
7. Способ по любому из пп.1-6, отличающийся тем, что в процессе охлаждения снижают производительность отсоса отработанной водовоздушной смеси до 20% от ее номинального значения.
8. Способ вторичного охлаждения при непрерывной разливке металлов, включающий охлаждение поверхности вытягиваемого из кристаллизатора слитка водогазовой смесью, получаемой путем распыления потока воды, содержащей поверхностно-активные вещества, потоком сжатого газа, и отсос отработанной водогазовой смеси, отличающийся тем, что охлаждение поверхности вытягиваемого из кристаллизатора слитка осуществляют водогазовой смесью, получаемой путем распыления потока воды потоком сжатого оксида углерода, и/или азота, и/или двуоксида углерода, и/или аргона, при этом концентрация поверхностно-активных веществ в потоке воды составляет 0,001-0,01% от объема подаваемой для вторичного охлаждения воды.
9. Способ по п.8, отличающийся тем, что водогазовая смесь, подаваемая по малому радиусу, содержит аргон, а водогазовая смесь, подаваемая по большому радиусу, содержит азот.
10. Способ п.8 или 9, отличающийся тем, что в процессе охлаждения снижают производительность отсоса отработанной водогазовой смеси до 20% от ее номинального значения.